(57)【要約】      （修正有）【課題】軽量で造形性に優れた建材の製造方法、及び建材の提供。【解決手段】水硬性材料、ケイ酸含有物、およびアルミ粉末を含む芯層用材料を養生することにより、アルミ粉末を反応させて気泡を形成するとともに、水硬性材料とケイ酸含有物を未完全硬化させて発泡性芯層マット１を形成する第一のステップと、水硬性材料、ケイ酸含有物を含む表層用材料を散布して無発泡性表層マット２を形成する第二のステップと、無発泡性表層マット２の上に、発泡性芯層マット１を積載し、無発泡性表層マット２と発泡性芯層マット１を有する積層マット１０を形成する第三のステップと、積層マットをプレスし、養生する第四のステップとを備える建材の製造方法。【選択図】図１
2018052767.tif 000002
【特許請求の範囲】
【請求項１】
水硬性材料、ケイ酸含有物、およびアルミ粉末を含む芯層用材料を養生することにより、前記アルミ粉末を反応させて気泡を形成するとともに、前記水硬性材料と前記ケイ酸含有物を未完全硬化させて発泡性芯層マットを形成する第一のステップと、
水硬性材料、ケイ酸含有物を含む表層用材料を散布して無発泡性表層マットを形成する第二のステップと、
前記無発泡性表層マットの上に、前記発泡性芯層マットを積載し、前記無発泡性表層マットと前記発泡性芯層マットを有する積層マットを形成する第三のステップと、
前記積層マットをプレスし、養生する第四のステップと、を備える建材の製造方法。
【請求項２】
前記第二のステップにおいて、前記無発泡性表層マットをプレスする、請求項１に記載の建材の製造方法。
【請求項３】
前記第三のステップは、前記発泡性芯層マットの上に、水硬性材料、ケイ酸含有物を含む裏層用材料を散布して無発泡性裏層マットを形成するステップをさらに有する、請求項１または２に記載の建材の製造方法。
【請求項４】
前記第三のステップにおいて、前記発泡性芯層マットの厚みは、前記積層マットを構成するマットの中で一番厚い、請求項１〜３のいずれか一項に記載の建材の製造方法。
【請求項５】
前記第三のステップにおいて、前記無発泡性裏層マットの厚みは前記無発泡性表層マットの厚み以上である、請求項３に記載の建材の製造方法。
【請求項６】
前記無発泡性表層マットの質量：前記発泡性芯層マットの質量：前記無発泡性裏層マットの質量が、10〜20 : 45〜70 : 15〜45である建材を製造する、請求項３または５に記載の建材の製造方法。
【請求項７】
前記第二のステップにおいて、前記表層用材料を、凹凸模様が裏抜きされた型板の上に散布する、請求項１〜６のいずれか一項に記載の建材の製造方法。
【請求項８】
水硬性材料、ケイ酸含有物、およびアルミ粉末の反応により形成された気泡を含む発泡性芯層と、
前記発泡性芯層の上に設けられた、水硬性材料、ケイ酸含有物を含む無発泡性表層と、を備えている建材。
【請求項９】
前記発泡性芯層は、水硬性材料、ケイ酸含有物を含む無発泡性裏層の上に設けられている、請求項８に記載の建材。
【請求項１０】
前記発泡性芯層は前記建材を構成する層の中で一番厚い、請求項８または９に記載の建材。
【請求項１１】
前記無発泡性裏層は前記無発泡性表層以上の厚みを有している、請求項９に記載の建材。
【請求項１２】
前記無発泡性表層の質量：前記発泡性芯層の質量：前記無発泡性裏層の質量が、10〜20 : 45〜70 : 15〜45である、請求項９または１１に記載の建材。
【請求項１３】
前記無発泡性表層の表面に凹凸模様が形成されている、請求項８〜１２のいずれか一項に記載の建材。
【発明の詳細な説明】
【技術分野】
【０００１】
本発明は、建材の製造方法と建材に関するものである。
【背景技術】
【０００２】
建築物の外壁や内壁を構成する建材として、窯業系サイディングボードや金属系サイディングボード、ALCボード（Autoclaved Lightweight aerated Concrete）などが適用されている。中でも、窯業系サイディングボードは、木質セメント板、木毛セメント板、パルプ繊維混入セメント板、木片混入セメントけい酸カルシウム板、木繊維混入セメントけい酸カルシウム板などの無機質材を用いた建材であり、表面の意匠性に優れている。
【０００３】
ここで、特許文献１には、表層、芯層、裏層の三層からなり、それぞれの層が水硬性材料と、ケイ酸含有物質と、木質補強材とからなる、平均比重が１．１以上の木質セメント板が記載されている。
【０００４】
特許文献１に記載の木質セメント板によれば、表面に鋭角で深い凹凸を有することから造形性に優れているという効果が奏される。ここで、「造形性」とは、表層の表面にエンボス柄等の凹凸模様を良好に形成できる性能を意味している。
【０００５】
一方、特許文献２には、軽量骨材を用いることにより軽量化した押出成形物である軽量厚物硬化体が記載されている。
【先行技術文献】
【特許文献】
【０００６】
【特許文献１】特開２００９−２４２１８９号公報
【特許文献２】特開昭５９−１５６７０５号公報
【発明の概要】
【発明が解決しようとする課題】
【０００７】
特許文献１に記載の木質セメント板によれば、造形性に優れているという利点があるものの、平均比重が１．１以上であり、昨今の木質セメント板の施工時における作業性や運搬性を考慮すると、より一層の軽量化が必要となる。
【０００８】
一方、特許文献２に記載の軽量厚物硬化体によれば、生産性よく低価格で製造できるという利点があるが、軽量骨材を用いた製造方法に代わる新しい製造方法が望まれていた。
【０００９】
本発明は上記する問題に鑑みてなされたものであり、軽量で造形性に優れた建材の製造方法及び建材を提供することを目的としている。
【課題を解決するための手段】
【００１０】
前記目的を達成すべく、本発明の第一の態様による建材の製造方法は、水硬性材料、ケイ酸含有物、およびアルミ粉末を含む芯層用材料を養生することにより、前記アルミ粉末を反応させて気泡を形成するとともに、前記水硬性材料と前記ケイ酸含有物を未完全硬化させて発泡性芯層マットを形成する第一のステップと、水硬性材料、ケイ酸含有物を含む表層用材料を散布して無発泡性表層マットを形成する第二のステップと、前記無発泡性表層マットの上に、前記発泡性芯層マットを積載し、前記無発泡性表層マットと前記発泡性芯層マットを有する積層マットを形成する第三のステップと、前記積層マットをプレスし、養生する第四のステップと、を備えるものである。
【００１１】
本発明の第一の態様による製造方法によれば、発泡性芯層マットにより軽量であるとともに、無発泡性表層マットにより造形性に優れた建材を製造できる。
【００１２】
特に、積層マットをプレスする際に、発泡性芯層マットが養生により未完全硬化されたマットであるのに対し、無発泡性表層マットは養生されていないマットなので、芯層マットは表層マットよりも硬く、潰れにくい。そのため、得られた建材は、同じ厚みのセメント板等の通常の建材よりも軽量な建材を製造することができる。
【００１３】
また、発泡性芯層マットが未完全硬化状態のマットなので、積層マットを形成した後にプレス、養生することで、各層間の密着性に優れた建材を製造することができる。
【００１４】
更に、水硬性材料、ケイ酸含有物を含む表層用材料を散布して無発泡性表層マットを形成することにより、発泡性芯層マットに比して気泡の無い緻密な無発泡性表層マットを形成することができる。このため、プレスにより表面に凹凸模様を良好に形成できるといった造形性に優れる。
【００１５】
なお、第一のステップにおける未完全硬化とは、無発泡性表層マットの上に搬送可能なほどに発泡性芯層マットに一定の硬化が進んでいて、更に養生を行えば硬化が更に進む状態を意味する。
【００１６】
水硬性材料としては例えばセメント、スラグ、石膏等が適用でき、ケイ酸含有物としては例えばフライアッシュ、フライアッシュバルーン、珪砂、珪藻土やシリカフューム等が適用できる。
【００１７】
養生としては、自然養生、蒸気養生、オートクレーブ養生等があり、いずれかのみを行っても良いし、二種以上を行っても良い。
【００１８】
プレスとしては、ロールプレス、フィルタープレス、スタックプレス等があり、いずれかのみを行っても良いし、二種以上を行っても良い。
【００１９】
また、本発明による建材の製造方法の第二の態様は、前記第二のステップにおいて、前記無発泡性表層マットをプレスするものである。
【００２０】
発泡性芯層マットを積載する前に予め第二のステップで無発泡性表層マットをプレスし、発泡性芯層マットを積載して、第四のステップで再度プレスするので、得られた建材においては、無発泡性表層マットのみが二回プレスされることとなる。そのため、表層を一層緻密にすることができ、造形性に優れた製造方法となる。
【００２１】
本発明の第三の態様による建材の製造方法において、前記第三のステップは、前記発泡性芯層マットの上に、水硬性材料、ケイ酸含有物を含む裏層用材料を散布して無発泡性裏層マットを形成するステップを更に有するものである。
【００２２】
水硬性材料、ケイ酸含有物を含む裏層用材料を散布して無発泡性裏層マットを形成することにより、製造される建材の裏面を補強することができる。例えば、建材の長手方向の端部を二人の作業員が把持して運搬する際に、建材の中央付近に引張応力が生じてクラックが発生する懸念があるが、第三の態様による建材では、建材が破損しにくくなる。なお、裏層用材料は、例えばパルプ、木粉、木フレーク、合成繊維等の補強材を含むことができ、補強材を含むと建材の柔軟性が向上し、破損がより抑制できるので、好ましい。
【００２３】
また、本発明による建材の製造方法の第四の態様は、前記第三のステップにおいて、前記発泡性芯層マットの厚みは、前記積層マットを構成するマットの中で一番厚いものである。
【００２４】
発泡性芯層マットの厚みを、積層マットを構成するマットの中で一番厚くすることで、建材を構成する層の中で発泡性芯層が一番厚い建材が製造できる。製造された建材は、無発泡性表層の効果によって造形性に優れるとともに、建材を構成する層の中で多数の気泡を具備する発泡性芯層が一番厚いことにより、一層の軽量化が図られる。
【００２５】
また、本発明の第五の態様による建材の製造方法は、前記第三のステップにおいて、前記無発泡性裏層マットの厚みは前記無発泡性表層マットの厚み以上のものである。
【００２６】
無発泡性裏層マットの厚みを無発泡性表層マットの厚み以上とすることで、無発泡性裏層の厚みが無発泡性表層の厚み以上の建材を製造できる。運搬時にクラックが生じ難い無発泡性裏層が無発泡性表層と同じ厚みを有しているかそれ以上に厚いことから、無発泡性裏層においてクラックが一層生じ難くなり、運搬時の破損抑制効果が一層高まる。
【００２７】
さらに、本発明の第六の態様による建材の製造方法は、前記無発泡性表層マットの質量：前記発泡性芯層マットの質量：前記無発泡性裏層マットの質量が、10〜20 : 45〜70 : 15〜45である建材を製造するものである。
【００２８】
無発泡性表層マット、発泡性芯層マット、および無発泡性裏層マットの各質量比が上記数値範囲にあることで、軽量で造形性に優れ、運搬時の破損抑制効果に優れた建材が得られる。
【００２９】
さらに、本発明の第七の態様による建材の製造方法は、前記第二のステップにおいて、前記表層用材料を、凹凸模様が裏抜きされた型板の上に散布するものである。
【００３０】
表層用材料を凹凸模様が裏抜きされた型板の上に散布することで、無発泡性表層マットの表面に凹凸模様を良好に形成できることから、意匠性に優れた建材を製造することができる。
【００３１】
また、本発明の第八の態様による建材は、水硬性材料、ケイ酸含有物、およびアルミ粉末の反応により形成された気泡を含む発泡性芯層と、前記発泡性芯層の上に設けられた、水硬性材料、ケイ酸含有物を含む無発泡性表層と、を備えているものである。
【００３２】
本発明の第八の態様の建材によれば、アルミ粉末の反応により形成された気泡を具備する発泡性芯層の上に無発泡性表層が積載された構造を有することにより、建材の軽量化を図ることができる。
【００３３】
また、発泡性芯層の表面に、例えばセメント等の水硬性材料、例えばフライアッシュや珪砂等のケイ酸含有物を含む無発泡性表層が形成されていることで、発泡性芯層に比して気泡の無い緻密な無発泡性表層が存在することから造形性に優れている。
【００３４】
また、本発明の第九の態様による建材において、前記発泡性芯層は、水硬性材料、ケイ酸含有物を含む無発泡性裏層の上に設けられているものである。
【００３５】
発泡性芯層の裏面に無発泡性裏層が形成されていることで、建材が補強され、運搬時の破損抑制効果が得られる。なお、無発泡性裏層は、例えばパルプ、木粉、木フレーク、合成繊維等の補強材を含むことができ、補強材を含むと建材の柔軟性が向上し、破損がより抑制できるので、好ましい。
【００３６】
また、本発明の第十の態様による建材は、前記発泡性芯層は前記建材を構成する層の中で一番厚いものである。
【００３７】
第十の態様の効果は、第四の態様の効果と同じである。
【００３８】
また、本発明の第十一の態様による建材は、前記無発泡性裏層は前記無発泡性表層以上の厚みを有しているものである。
【００３９】
第十一の態様の効果は、第五の態様の効果と同じである。
【００４０】
また、本発明の第十二の態様による建材は、前記無発泡性表層の質量：前記発泡性芯層の質量：前記無発泡性裏層の質量が、10〜20 : 45〜70 : 15〜45のものである。
【００４１】
第十二の態様の効果は、第六の態様の効果と同じである。
【００４２】
また、本発明の第十三の態様による建材は、前記無発泡性表層の表面に凹凸模様が形成されているものである。
【００４３】
無発泡性表層により凹凸を容易に形成でき、表面に形成されている凹凸模様は、例えばエンボス柄等の適宜の凹凸模様が適用できるが、表面に凹凸模様を有していることで建材の意匠性が高められる。
【発明の効果】
【００４４】
本発明の建材の製造方法と建材によれば、気泡が形成された発泡性芯層の上に、無発泡性表層を積載した構成の建材を製造することで、軽量で造形性に優れた建材を提供することができる。
【図面の簡単な説明】
【００４５】
【図１】本発明の建材の実施の形態１の縦断面図である。
【図２】本発明の建材の実施の形態２の縦断面図である。
【発明を実施するための形態】
【００４６】
以下、図面を参照して本発明の建材とその製造方法の実施の形態を説明する。
【００４７】
（建材の実施の形態１）
図１は本発明の建材の実施の形態１の縦断面図である。図示する建材１０は、発泡性芯層１の上に無発泡性表層２が積載された構造となっている。
【００４８】
発泡性芯層１は、例えばセメント、スラグ、石膏等の水硬性材料、例えばフライアッシュ、フライアッシュバルーン、珪砂、珪藻土、シリカフューム等のケイ酸含有物を少なくとも含む材料から形成され、アルミ粉末等の反応により形成された気泡１ａを内部に備えている。
【００４９】
無発泡性表層２は、例えばセメント等の水硬性材料、例えばフライアッシュや珪砂等のケイ酸含有物、例えば木フレーク２ａを含む材料から形成されている。この木フレークは木材を細かくフレーク状に裁断して形成され、例えば粒径は約２〜約５ｍｍ、厚みは約１〜約２ｍｍ程度である。なお、その他、マイカ、パーライト、ベントナイト、ウォラストナイト、パルプスラッジ灰、バイオマス灰などの無機混和材、アクリル系樹脂、動植物性油脂、コハク酸系樹脂、シリコン樹脂、シラン系樹脂などの有機混和材などの一種又は複数種を必要に応じて配合してもよい。
【００５０】
無発泡性表層２の表面（発泡性芯層１と反対側の面）には、凹凸模様２ｂが形成されている。
【００５１】
建材１０の平面形状はたとえば長方形であり、例えば長手方向の長さが約１．８〜約３．０ｍ程度、短手方向の長さが約０．５ｍ程度の寸法のものが挙げられ、厚みtは約１４〜約２５ｍｍ程度の範囲である。
【００５２】
建材１０では、無発泡性表層２の厚みがt1であり、発泡性芯層１の厚みがt2である。
【００５３】
発泡性芯層１の厚みt2は無発泡性表層２の厚みt1よりも厚みを有している。
【００５４】
そして、建材１０では、無発泡性表層２の質量：発泡性芯層１の質量の比が、10〜45 : 55〜90に設定されている。
【００５５】
まず、建材１０は、多数の気泡１ａが含有された発泡性芯層１の上に無発泡性表層２を積載した構造を有する、非常に軽量化が図られた建材である。
【００５６】
そして、発泡性芯層１の表面に、水硬性材料、ケイ酸含有物、および木フレーク２ａを含む無発泡性表層２が形成されていることで、気泡を有しない緻密な表層となることから、凹凸模様等の表面柄を良好に形成でき、造形性に優れている。
【００５７】
また、建材１０では、構成する二つの層の中で気泡１ａを備えた発泡性芯層１が一番厚いことから、一層の軽量化を図ることができる。
【００５８】
（建材の実施の形態２）
図２は本発明の建材の実施の形態２の縦断面図である。図示する建材１０Ａは、発泡性芯層１Ａが無発泡性裏層３Ａの上に積載された構造となっていることが図１の建材１０と異なる。建材１０Ａでは、発泡性芯層１Ａの両面に無発泡性表層２Ａと無発泡性裏層３Ａが積載された構造となっている。
【００５９】
無発泡性裏層３Ａは、例えばセメント等の水硬性材料、例えばフライアッシュや珪砂等のケイ酸含有物、例えば木フレーク３ａを含む材料から形成されている。この木フレークは木材を細かくフレーク状に裁断して形成され、例えば粒径は約2〜約5mm、厚みは約1〜約2mm程度である。なお、その他、マイカ、パーライト、ベントナイト、ウォラストナイト、パルプスラッジ灰、バイオマス灰などの無機混和材、アクリル系樹脂、動植物性油脂、コハク酸系樹脂、シリコン樹脂、シラン系樹脂などの有機混和材などの一種又は複数種を必要に応じて配合してもよい。
【００６０】
建材１０Ａは厚みがt’であり、約１４〜約２５ｍｍ程度の範囲である。無発泡性表層２Ａの厚みはt1’であり、発泡性芯層１Ａの厚みはt2’であり、無発泡性裏層３Ａの厚みはt3’である。
【００６１】
そして、発泡性芯層１Ａの厚みt2’は無発泡性表層２Ａの厚みt1’や無発泡性裏層３Ａの厚みt3’よりも厚く、無発泡性裏層３Ａの厚みt3’は無発泡性表層２Ａの厚みt1’と同じかそれ以上の厚みを有している。
【００６２】
そして、建材１０Ａでは、無発泡性表層２Ａの質量：発泡性芯層１Ａの質量：無発泡性裏層３Ａの質量の比が、10〜20 : 45〜70 : 15〜45に設定されている。
【００６３】
なお、隣接する別の建材と貼り合わせるため、建材１０Ａの側端部表面側には上実部２ｃが、側端部裏面側には下実部３ｃが設けてある。上実部２ｃと下実部３ｃは建材１０Ａをプレスし、養生した後、側端部の切削する部分を切削加工することによって設けられたものである。
【００６４】
建材１０Ａは、発泡性芯層１Ａの裏面に無発泡性裏層３Ａが形成されていることで、建材１０Ａの柔軟性が高まる。建材の運搬は一般に、たとえばその長手方向の端部を二人の作業員が把持して運搬する方法でおこなわれるが、建材１０Ａが無発泡性裏層３Ａによって柔軟性が高められることにより、この運搬の際に建材の中央付近に引張応力が生じてクラックが発生し、破損するのを抑制することができる。
【００６５】
さらに、建材１０Ａでは、運搬時にクラックが生じ難い無発泡性裏層３Ａの厚みt3’が無発泡性表層２Ａの厚みt1’以上の厚みを有していることから、無発泡性裏層３Ａにおいてクラックが一層生じ難くなり、運搬時の破損抑制効果が一層高い。
【００６６】
このように、無発泡性表層２Ａは表面凹凸模様の造形性に寄与し、無発泡性裏層３Ａは建材１０の柔軟性とこの柔軟性によってもたらされる良好な運搬性に寄与する。
【００６７】
また、建材１０Ａでは、構成する三つの層の中で気泡１ａを備えた発泡性芯層１Ａが一番厚いことから、一層の軽量化を図ることができる。
【００６８】
（建材の実施の形態１の製造方法）
次に、建材１０の製造方法を説明する。まず、水硬性材料、ケイ酸含有物、およびアルミ粉末を含む芯層用材料を養生することにより、前記アルミ粉末を反応させて気泡を形成するとともに、前記水硬性材料と前記ケイ酸含有物を未完全硬化させて発泡性芯層マットを形成する（第一のステップ）。
【００６９】
発泡性芯層マットは、硬化物であるが、更に養生を行えば硬化が進む未完全硬化状態のマットである。そのため、発泡性芯層マットは、後のステップで、更に養生することで、無発泡性表層マット及び無発泡性裏層マットと密着させることができる。
【００７０】
養生としては、例えば蒸気養生、オートクレーブ養生等がある。本ステップにおける養生は、芯層用材料を未完全硬化させる養生であり、一例として、４０〜６０℃で３〜１０時間、蒸気養生することが挙げられる。
【００７１】
なお、本ステップは後述する第二のステップと同時に行っても良いし、別に行っても良い。
【００７２】
次に、水硬性材料、ケイ酸含有物、および木フレークを含む表層用材料を凹凸模様が裏抜きされた型板の上に散布し、無発泡性表層マットを形成する（第二のステップ）。
【００７３】
ここで、表層用材料を散布後、プレス加工してもしなくてもよいが、プレス加工することで無発泡性表層マットがより緻密となるとともに、無発泡性表層マットの表面に凹凸模様をより一層良好に造形することができる。
【００７４】
第二のステップのプレスは、無発泡性表層マット全体に対して行うことが好ましい。プレス圧に特に制限はないが、一例として０．５〜２．０ＭＰａで行うことが挙げられる。
【００７５】
次に、第二のステップで形成された無発泡性表層マットの上に、発泡性芯層マットを積載し、無発泡性表層マットと発泡性芯層マットから構成される積層マットを形成する（第三のステップ）。
【００７６】
最後に、積層マットをプレスし、養生することにより、図１で示す建材１０が製造される（第四のステップ）。
【００７７】
プレスは、積層マット全体に対して行い、一例として０．５〜１．０ＭＰａで行うことが挙げられる。
【００７８】
第四のステップにおけるプレス圧を第二のステップにおけるプレス圧よりも小さくすることが好ましい。これによって、発泡性芯層マットの気泡が良好に保持され、無発泡性表層マットを一層緻密とすることができるとともに、養生後の建材１０においては、各層間の密着が一層良好となる。
【００７９】
養生としては、自然養生、蒸気養生、オートクレーブ養生等がある。オートクレーブ養生を行うと、発泡性芯層１と無発泡性表層２の密着に優れる。蒸気養生を行った後、オートクレーブ養生を行うと、発泡性芯層１と無発泡性表層２の密着が一層優れる。
【００８０】
（建材の実施の形態２の製造方法）
次に、建材１０Ａの製造方法を説明する。ここで、第一のステップと第二のステップは実施の形態１の製造方法と同じである。
【００８１】
次に、無発泡性表層マットの上に、前記発泡性芯層マットを積載することは実施の形態１の製造方法と同じである。しかし、実施の形態２の製造方法では、発泡性芯層マットの上に、更に、水硬性材料、ケイ酸含有物、および木フレークを含む裏層用材料を散布して無発泡性裏層マットを形成する。これによって、無発泡性表層マットと発泡性芯層マットと無発泡性裏層マットから構成される積層マットを形成する（第三のステップ）。
【００８２】
最後に、積層マットをプレスし、養生することにより、図２で示す建材１０Ａが製造される（第四のステップ）。
【００８３】
（軽量性、造形性を検証した実験とその結果）
本発明者等は、試料1〜11にかかる建材を製作し、それぞれの建材の軽量性、造形性に関する検証をおこなった。
【００８４】
各建材の表層、芯層、および裏層の形成材料、表層、芯層、および裏層の質量比、表層用材料散布後のプレスの有無等は以下の表１に示す通りである。
【００８５】
各建材の製作に当たり、深さ４ｍｍで傾斜角度が５５度のレンガ柄が裏抜きされた型板の上に表層用材料を散布して表層マットを形成した。次いで表層マットの上に芯層マットを積載した。次いで芯層マットの上に裏層用材料を散布して裏層マットを形成し、圧力０．７ＭＰａでスタックプレスし、圧締状態のまま、温度６０℃にて１０時間蒸気養生した。その後、オートクレーブ中にて圧力０．６ＭＰａ 、温度１６５℃にて７時間養生し、試料1〜11にかかる、厚さ１８ｍｍの各建材を得た。なお、試料9〜11の建材では、芯層のないものや表層および裏層のないものがあるが、試料の厚さはいずれも１８ｍｍであり、プレス条件、養生条件も同じである。
【００８６】
芯層の形成に関し、水硬性材料、ケイ酸含有物、アルミ粉末を含む芯層用材料を温度２０℃を下限とした水（水量は固形量に対して６０〜７０％）に混練し、十分に攪拌したところで型枠に流し込み、水が蒸発しないようにして約４０〜６０℃で加温養生し、芯層マットを形成した。得られた芯層マットを型枠から外し、表層マットの上に移動させて積載した。
【００８７】
表１中、試料1、3〜9は、型板の上に表層用材料を散布後、表層マット全体を圧力１．５ＭＰａでプレスし、その後に芯層マットを積載した。一方、試料2、10は、型板の上に表層用材料を散布後、プレスせずに次のステップを行った。なお、無機混和材として、マイカと木質セメント板端材の粉砕品を７：５の質量比で用いている。
【００８８】
以下、表１に各建材の形成材料、各層の質量比に加え、軽量性、造形性に関する検証結果を示す。
【００８９】
[表１]
2018052767.tif 000003
2018052767.tif 000004
2018052767.tif 000005
2018052767.tif 000006
【００９０】
表１において、造形性に関しては、目視にて各建材の表面を観察し、型板のレンガ柄が表現できているものを○（良好）、レンガ柄が表現できているが巣穴が多く見られるものを△（可）、レンガ柄が表現できていないものや試料本体にクラック等の大きな欠陥を有するものを×（不可）としている。
【００９１】
表１より、試料1〜9の全てにおいて、軽量性に関して比重がいずれも１．０未満と軽量であり、造形性ともに良好な結果が得られている。なお、試料2では表層の一部に若干の巣穴が見られたが、レンガ柄は表現できていたので、○〜△（良好〜可）と評価している。
【００９２】
一方、試料10、11では、試料10は比重が１．０より大きくて軽量性が良好でなかった。試料11は造形性が不可であった。
【００９３】
本実験結果より、表層、気泡が形成された芯層、裏層からなる建材において、表層の質量：芯層の質量：裏層の質量が、10〜20 : 45〜70 : 15〜45の範囲が好ましいことが実証された。
【００９４】
また、型板の上に表層用材料を散布後、表層マット全体をプレスし、その後に芯層マットを積載した建材は、造形性に優れ、好ましいことも実証された。
【００９５】
なお、裏層を有する試料1〜8については、運搬性を評価した。運搬性に関しては、各建材の長手方向の両端を掴んで地上より１ｍ持ち上げた状態で横方向に１０ｍ運搬した後の各建材の状態を目視で確認し、破損等の変化がないものを良好、クラックや破損が見られたものを不可と評価した。その結果、試料1〜8の全てにおいて、運搬性は良好な結果が得られている。
【００９６】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００９７】
１，１Ａ…発泡性芯層、１ａ…気泡、２，２Ａ…無発泡性表層、２ａ…木フレーク、２ｂ…凹凸模様、３Ａ…無発泡性裏層、３ａ…木フレーク、１０，１０Ａ…建材
【図１】
2018052767.tif 000007
【図２】
2018052767.tif 000008